(57)【特許請求の範囲】
【請求項１】
ポリエステル樹脂と、クロム錯体化合物からなる負荷電制御剤と正荷電制御剤とを含有してなり、
前記ポリエステル樹脂が、１５〜３３ｍｇＫＯＨ／ｇの酸価と、４〜１７ｍｇＫＯＨ／ｇの水酸基価と、５２００〜７０００の数平均分子量（Ｍｎ）とを有し、
前記クロム錯体化合物が、式：
【化１】
0003589613.tif 000007
（式中、ＸはＣｌ、Ｂｒ、ＳＯ2ＮＨ2、ＳＯ2ＣＨ3又はＳＯ2Ｃ2Ｈ5であり、Ａ+は炭素数８〜１６の直鎖又は１個のヘテロ原子によって中断されていてもよい分岐のアルキルアンモニウムである）
で表され、
負荷電制御剤を、トナー全重量に対して、１〜３重量％含有し、
正荷電制御剤を、トナー全重量に対して、０．１〜０．３重量％含有する
ことを特徴とする静電潜像現像用トナー。
【請求項２】
ポリエステル樹脂が、６０〜７０℃のガラス転移温度（Ｔｇ）を有する請求項１に記載の静電潜像現像用トナー。
【請求項３】
ポリエステル樹脂が、１６０〜１７５℃の４ｍｍ降下温度（フローテスター等速昇温法）を有する請求項１又は２に記載の静電潜像現像用トナー。
【請求項４】
さらに、９０〜２４０ｍ2／ｇの比表面積を有するシリカである流動化剤粒子を、トナー全重量に対して、０．１〜３．０重量％含有してなる請求項１〜３のいずれか１つに記載の静電潜像現像用トナー。
【請求項５】
請求項１〜４のいずれか１つに記載の静電潜像現像用トナーを用いて画像を形成することからなる画像形成方法。
【請求項６】
請求項１〜４のいずれか１つに記載の静電潜像現像用トナーを用いた画像形成装置。
【発明の詳細な説明】
【０００１】
【発明の属する技術分野】
本発明は、静電潜像現像用トナー、このトナーを用いた画像形成方法及び画像形成装置に関し、より詳細には、特定の性質を有するポリエステル樹脂を用いた静電潜像現像用トナー、画像形成方法及び画像形成装置に関する。
【０００２】
【従来の技術】
従来から、乾式現像法における二成分現像法で使用される現像器のみならず、一成分現像法で使用されるような電荷付与部材との接触頻度が小さい現像器又は電荷付与部材の電荷付与能率が低い現像器においても良好な摩擦帯電特性を示し、印字のにじみや非印字部の地汚れを生じさせないために、電荷受容性の高いトナーが提案されている（例えば、特開平５−７２８０５号公報）。
【０００３】
このトナーは、ポリエステル樹脂、着色剤及び帯電制御剤から構成されており、ポリエステル樹脂としては、酸価が１５ｍｇＫＯＨ／ｇ以下のもの、帯電制御剤としては、以下の式
【化２】
0003589613.tif 000002
【０００４】
（式中、ＸはＣｌ、Ｂｒ、ＳＯ２ＮＨ２  、ＳＯ２ＣＨ３又はＳＯ２Ｃ２Ｈ５であり、Ａ＋は炭素数８〜１６の直鎖又は１個のヘテロ原子によって中断されていてもよい分岐のアルキルアンモニウムである）
を有するクロム錯体化合物が使用されている。
【０００５】
上記トナーにおいて、ポリエステル樹脂の酸価を１５ｍｇＫＯＨ／ｇ以下とするのは、酸価が１５ｍｇＫＯＨ／ｇ超えると、ポリエステル樹脂に含まれる遊離状態のカルボキシル基が電子受容性を有するため、トナー自身の負帯電性を向上させるものの、クロム錯塩化合物のキレートを分解させやすくし、帯電制御剤としての性能が十分発揮させることができなくなるためである。特に、酸価が２５ｍｇＫＯＨ／ｇを超えると、トナーの摩擦帯電量が飽和値に達するまでの時定数が大きくなり、現像器内において十分な帯電量を得ることが困難になる。
【０００６】
一方、酸価が１０ｍｇＫＯＨ／ｇ以下の場合には、クロム錯体化合物が、カルボキシル基の影響によりキレート分解しなくなり、ポリエステル樹脂が有する負極側への帯電容易性との相乗効果により、極めて良好な帯電特性を示すこととなる。
【０００７】
【発明が解決しようとする課題】
しかし、ポリエステル樹脂の酸価を１５ｍｇＫＯＨ／ｇ以下とすると、ポリエステル樹脂の有する本来の負帯電性の優位性や耐オフセット性の優位性を拘束することとなり、ポリエステル樹脂の優位な特性を十分発揮させることができないという問題がある。
【０００８】
【課題を解決するための手段】
発明者らは、ポリエステル樹脂本来の負帯電性や定着耐オフセット性を維持しつつ、かつ十分な帯電特性が得られ、カブリ、トナー飛散等の問題が生じさせない静電潜像現像用トナーについて鋭意研究を重ねた結果、静電潜像現像用トナーに含有されるポリエステル樹脂の酸価と水酸基価とが、特に高温高湿環境下の帯電特性に密接な関係があること、さらに、ポリエステル樹脂の数平均分子量（Ｍｎ）を特定の範囲とすることにより、低濃度原稿複写時の画像濃度の低下をより防止することができることを見出し、本発明の完成に到った。
【０００９】
すなわち、本発明によれば、ポリエステル樹脂と、クロム錯体化合物からなる負荷電制御剤と正荷電制御剤とを含有してなり、前記ポリエステル樹脂が、１５〜３３ｍｇＫＯＨ／ｇの酸価と、４〜１７ｍｇＫＯＨ／ｇの水酸基価と、５２００〜７０００の数平均分子量（Ｍｎ）とを有し、前記クロム錯体化合物が、式：
【化４】
0003589613.tif 000003
（式中、ＸはＣｌ、Ｂｒ、ＳＯ2ＮＨ2、ＳＯ2ＣＨ3又はＳＯ2Ｃ2Ｈ5であり、Ａ+は炭素数８〜１６の直鎖又は１個のヘテロ原子によって中断されていてもよい分岐のアルキルアンモニウムである）で表され、負荷電制御剤を、トナー全重量に対して、１〜３重量％含有し、正荷電制御剤を、トナー全重量に対して、０．１〜０．３重量％含有することを特徴とする静電潜像現像用トナーが提供される。
【００１０】
また、本発明によれば、上記静電潜像現像用トナーを用いた画像形成方法及び画像形成装置が提供される。
【００１１】
【発明の実施の形態】
本発明の静電潜像現像用トナーは、主としてポリエステル樹脂と、クロム錯体化合物からなる負荷電制御剤と、正荷電制御剤とを含有してなる。
【００１２】
本発明の静電潜像現像用トナーに使用されるポリエステル樹脂は、多塩基酸と多価アルコールの重縮合によってエステル結合で連結されているポリマーであり、飽和及び不飽和のいずれも含まれる。ポリエステル樹脂の種類は特に限定されるものではなく、例えば、不飽和ポリエステル樹脂、アルキド樹脂、ポリエチレンテレフタレート、ポリブチレンテレフタレート、ポリアリレート等の種々のものが挙げられるが、不飽和ポリエステル樹脂が好ましい。
【００１３】
ポリエステル樹脂を構成する多塩基酸としては、特に限定されるものではなく、例えば、マレイン酸、無水マレイン酸、フマル酸、シトラコン酸、イタコン酸、メサコン酸、無水フタル酸、イソフタル酸、テレフタル酸、無水コハク酸、アジピン酸、アゼライン酸、セパシン酸、テトラヒドロ無水フタル酸、ヘキサヒドロ無水フタル酸、テトラブロモ無水フタル酸、テトラクロロ無水フタル酸、無水ヘット酸、エンドメチレンテトラヒドロ無水フタル酸、トリメリト酸、無水トリメリト酸、ピロメリト酸、無水ピロメリト酸等が挙げられる。
【００１４】
多価アルコールとしては、特に限定されるものではなく、例えば、エチレングリコール、プロピレングリコール、１，３−ブタンジオール、１，４−ブタンジオール、１，３−ブチレングリコール、１，６−ヘキサンジオール、１，５−ペンタンジオール、１，６−ペンタンジオール、ジエチレングリコール、ジプロピレングリコール、ネオペンチルグリコール、トリエチレングリコール、水素化ビスフェノールＡ、ポリオキシエチレン化ビスフェノールＡ、ポリオキシプロピレン化ビスフェノールＡ、ビスフェノールジヒドロキシプロピルエーテル、グリコール、グリセリン等の種々のものが挙げられる。
これら多塩基酸及び多価アルコールの種類は、それぞれ１種でもよいし、２種以上でもよい。
【００１５】
本発明においては、ポリエステル樹脂が、１５〜３３ｍｇＫＯＨ／ｇの酸価（好ましくは１５ｍｇＫＯＨ／ｇより大きく、３３ｍｇＫＯＨ／ｇ以下、さらに好ましくは１５ｍｇＫＯＨ／ｇより大きく、２５ｍｇＫＯＨ／ｇ以下）と、４〜１７ｍｇＫＯＨ／ｇの水酸基価（好ましくは４〜１１ｍｇＫＯＨ／ｇ）とを有する。ここで、酸価とは、ポリエステル樹脂の末端のカルボキシル残基数を意味し、一般に、ＪＩＳ  Ｋ００７０−１９６６準拠の方法により測定される値である。水酸基価とは、ポリエステル樹脂の末端の水酸基残基数を意味し、一般に、（ＪＩＳ  Ｋ００７０−１９１６準拠の方法により測定される値である。酸価は、ポリエステル樹脂における二塩基酸よりも多塩基酸（例えば、無水トリメリト酸等）の使用割合を増大させる等により大きくすることができる。水酸基価は、アルコール成分の末端基を削減することにより行うことができる。例えば、無水マレイン酸を１〜５％程度、無水トリメリット酸を１〜５％添加することにより、酸価を大きくすることができる。また、テレフタル酸を微量調整することにより、水酸基価を上記の範囲に調整することができる。また、芳香族環を有する多塩基酸及び多価アルコールを用いたポリエステル樹脂は、耐ブロッキング性が良好であり、好ましい。特に、芳香族トリカルボン酸又はその誘導体を含むポリカルボン酸とポリオールとを反応させたポリエステル樹脂が好ましい。
【００１６】
また、本発明のポリエステル樹脂は、５２００〜７０００程度の数平均分子量（Ｍｎ）を有する。さらに、５７００〜６４００程度がより好ましい。一般に、数平均分子量Ｍｎは、単位体積中に分子量Ｍｉの分子がＮｉ個存在するとした場合に、Ｍｎ＝ΣＭｉ・Ｎｉ／ΣＮｉで定義される値であり、氷点降下法、沸点上昇法、浸透圧法、ゲルパーミエーションクロマトグラフィ（ＧＰＣ）法等の種々の方法で測定することができる。なかでも、ＧＰＣ法で測定した数平均分子量であることが好ましい。
一般に、低濃度原稿を長期に渡り複写する（例えば、１％文字面積率の原稿を長期に渡り、ＦＡＸモードで複写する）場合、現像器中のトナーの入れ替えが少なくなるため、過攪拌状態のトナーが増加し、その結果、トナー表面の流動化剤粒子が埋没し、トナー本来の流動性を低下させ、静電潜像摺擦時のトナーの供給能低下を招き、複写画像のガサツキ等の不具合を発生させる。しかし、数平均分子量を上記範囲とすることにより、流動化剤粒子の埋没を抑制することができ、複写画像のガサツキを防止することができるとともに、トナーの定着性を損なうことなく、極めて良好な複写画像を得ることができる。
【００１７】
本発明のポリエステル樹脂は、通常、有機溶媒中、触媒の存在下、上記原料成分を用いて、脱水縮合反応又はエステル変換反応を行うことにより得られる。この際の反応温度は、例えば、１５０〜３００℃程度である。上記反応を行う際、反応促進を目的に、エステル化触媒、エステル変換触媒、例えば、酢酸マグネシウム、酢酸亜鉛、酢酸鉛、三酸化アンチモン等を使用することができる。
【００１８】
本発明においては、例えば、無水マレイン酸及び無水トリメリット酸を増量して、酸価の比較的大きなポリエステル樹脂を用いることにより、耐オフセット性を向上させることができるとともに、負帯電性を向上させることができる。また、水酸基価の比較的小さいポリエステル樹脂を用いることにより、吸湿性を抑制し、帯電環境安定性を向上、つまり、高温多湿環境下でも帯電安定性を得ることができる。
【００１９】
本発明のポリエステル樹脂は、ガラス転移温度（Ｔｇ）が６０〜７０℃（ＡＳＴＭ  Ｄ３４１８−８２準拠）であることが好ましい。ガラス転移温度をこの範囲にすることにより、耐ブロッキング性及び／又は耐オフセット性を向上させることができる。
【００２０】
また、本発明のポリエステル樹脂は、４ｍｍ降下温度が１６０〜１７５℃であることが好ましい（フローテスター等速昇温法、６℃／分、荷重２０ｋｇ、ダイ１ｍｍ×０．５ｍｍφ、ＣＦＴ５００島津製作所製）。４ｍｍ降下温度をこの範囲にすることにより、定着性及び／又は耐オフセット性を向上させることができる。
【００２１】
さらに、本発明におけるクロム錯体化合物からなる負荷電制御剤としては、特に限定されるものではないが、例えば、式
【化３】
0003589613.tif 000004
（式中、ＸはＣｌ、Ｂｒ、ＳＯ２ＮＨ２  、ＳＯ２ＣＨ３又はＳＯ２Ｃ２Ｈ５であり、Ａ＋は炭素数８〜１６の直鎖又は１個のヘテロ原子によって中断されていてもよい分岐のアルキルアンモニウムである）
で表されるクロム錯体化合物が挙げられる。
【００２２】
ここで、「ヘテロ原子」としては、窒素原子、酸素原子、硫黄原子等が挙げられる。なかでも、酸素原子が好ましい。
「炭素数８〜１６の直鎖のアルキルアンモニウム」としては、例えば、＋ＮＨ３Ｃ１２Ｈ２５、＋ＮＨ３Ｃ１４Ｈ２９等が挙げられる。
「炭素数８〜１６の１個のヘテロ原子によって中断されていてもよい分岐のアルキルアンモニウム」としては、例えば、＋ＮＨ３Ｃ３Ｈ６ＯＣ（Ｃ２Ｈ５）ＨＣ４Ｈ９、＋ＮＨ３Ｃ３Ｈ６ＯＣＨ２Ｃ（Ｃ２Ｈ５）ＨＣ４Ｈ９等が挙げられる。
【００２３】
本発明の静電潜像現像用トナーにおいては、ポリエステル樹脂は、トナー全重量に対して、８０〜９５重量％程度、さらに、８５〜９０重量％程度含有することが好ましい。また、クロム錯体化合物は、トナー全重量に対して、０．５〜５重量％程度、さらに、１〜３重量％程度含有することが好ましい。
【００２４】
また、本発明の静電潜像現像用トナーには、さらに正荷電制御剤が含有されている。ここで使用することができる正荷電制御剤として、例えば、ニグロシン系染料、ピリジニウム塩、アンモニウム塩又はこれらのレーキ化合物等が挙げられる。正電荷制御剤は、トナー全重量に対して、０．０５〜０．５重量％程度、さらに、０．１〜０．３重量％程度含有することが好ましい。
【００２５】
本発明の静電潜像現像用トナーは、さらに流動化剤粒子を含有していていることが好ましい。ここで使用することができる流動化剤粒子としては、例えば、シリカ、酸化チタン、酸化アルミニウム等が挙げられる。なかでも、シリカが好ましい。これらの流動化剤粒子は、例えば、比表面積が９０〜２４０ｍ２／ｇ（ＢＥＴ法）程度、より１００〜２２０ｍ２／ｇ程度、さらに１１０〜２２０ｍ２／ｇ程度であることが好ましい。流動化剤粒子は、トナー全重量に対して、０．１〜３．０重量％程度、さらに、０．３〜１．０重量％程度含有することが好ましい。
一般に、トナーへの流動性付与はスペーサ効果によるものであるため、トナー粒子間にエアーを介在させることが好ましい。よって、流動化剤粒子の比表面積を上記の範囲とすることにより、エアーの介在を十分に付与して十分なスペーサ効果を得ることができ、低濃度原稿複写時においても、トナーの流動性を損なわない。また、流動化剤粒子同士の凝集を抑制して、複写画像に白斑等の悪影響を防止することができる。
【００２６】
本発明の静電潜像現像用トナーは、上記の成分の他に、通常、トナーに使用することができる定着離型剤、着色剤、分散剤、磁性粉等の添加剤を含有していてもよい。また、ポリエステル樹脂以外の樹脂を併用してもよい。
定着離型剤としては、例えば、モンタン酸エステルワックス、カルナバワックス等の天然ワックス、高圧法ポリエチレン、ポリプロピレン等のポリオレフィン系ワックス、シリコーン系ワックス、フッ素系ワックス等が挙げられる。
【００２７】
着色剤としては、例えば、カーボンブラック、磁性粉、ニトロ系、スチルベンアゾ系、ジフェニルメタン系、トリフェニルメタン系、メチン系、チアゾール系、アントラキノン系、イミダミン系、アジン系、オキサアジン系、チアジン系、硫化染料系、インジゴイド系、フタロシアン系等の有機染料や顔料等が挙げられる。
【００２８】
分散剤としては、金属石鹸、ポリエチレングリコール等が挙げられる。
磁性粉としては、鉄、コバルト、ニッケル、クロム、マンガン等の金属又はこれらの合金、二酸化クロム、三二酸化鉄、フェライト等の金属酸化物等が挙げられる。
【００２９】
樹脂としては、スチレン樹脂、スチレン−アクリル共重合体樹脂、スチレン−アクリロニトリル共重合体樹脂、アクリル樹脂、スチレン−無水マレイン酸共重合体樹脂、スチレン−アクリル−無水マレイン酸共重合体樹脂、ポリ塩化ビニル樹脂、ポリ酢酸ビニル樹脂、ポリオレフィン樹脂、ポリウレタン樹脂、ウレタン変性ポリエステル樹脂、エポキシ樹脂等が挙げられる。
【００３０】
なお、本発明の静電潜像現像用トナーは、公知の方法、例えば、ヘンシェルミキサ、スーパーミキサ、メカノミル、Ｑ型ミキサ等の気流混合機等の混合可能な装置により混合し、２軸混練機、１軸混練機等の装置により、７０〜１８０℃程度の温度にて溶融混練し、得られた混練物を冷却固化し、固化物をジェットミル等のエアー式粉砕機により粉砕する方法によって製造することができる。粉砕は、トナー粒子が５〜２５μｍ程度の径、さらに、７〜１５μｍ程度の径になるように行うことが好ましい。
【００３１】
また、本発明における画像形成方法は、上記トナーと用いる限り、特に限定されるものではなく、通常、トナーを用いて画像を形成する方法、例えば、電子写真法や静電印刷法等として一般に知られている方法又はこれに準じた方法であれば、どのような方法であってもよい。具体的には、感光体に静電荷像を形成し、上記のトナーを用いて静電荷像を現像してトナー像を形成し、感光体上のトナー像を転写材へ転写し、転写された転写材上のトナー像を定着させて定着画像を形成する方法等が挙げられる。
【００３２】
さらに、本発明における画像形成装置は、上記のような画像形成方法を実現することができる装置で、上記トナーを用いる限り、どのような装置であってもよく、例えば、複写機、プリンター、ファクシミリ又はこれらの複合体等が挙げられる。
【００３３】
以下に、本発明の静電潜像現像用トナーの実施例について説明する。
実施例１
表１に示したように、ポリエステル樹脂１（酸価２５、水酸基価１１、数平均分子量６０００、三洋化成工業（株）製）１００重量部、負荷電制御剤（Ａｉｚｅｎ  Ｓｐｉｌｏｎ  Ｂｌａｃｋ  ＴＲＨ、保土谷化学工業（株）製）１．５重量部、正荷電制御剤（ボントロンＮ０９、オリエント化学（株）製）０．２重量部、カーボンブラック（ＭＡ−７７    三菱化学（株）製）５重量部、ポリプロピレン（ビスコール５５０Ｐ、三洋化成工業（株）製）２重量部を混合し、二軸押出機にて溶融混練後、冷却粉砕し、粒径８μｍのトナーを得た。
得られたトナーに流動化剤粒子であるシリカ（Ｒ９７６Ｓ、日本アエロジル社製）を０．５重量部添加し、実施例１のトナーを得た。
【００３４】
実施例２
ポリエステル樹脂２（酸価２０、水酸基価１７、数平均分子量５８００、三洋化成工業（株）製）１００重量部、正荷電制御剤（ボントロンＮ０４、オリエント化学（株）製）０．２重量部、流動化剤粒子であるシリカ（Ｒ９７４、日本アエロジル社製）０．５重量部を用いる以外は実施例１と同様の方法で実施例２のトナーを得た。
【００３５】
実施例３
ポリエステル樹脂３（酸価１５、水酸基価４、数平均分子量６４００、三洋化成工業（株）製）１００重量部、正荷電制御剤（ボントロンＰ５１、オリエント化学（株）製）０．２重量部、流動化剤粒子であるシリカ（Ｒ８１２Ｓ、日本アエロジル社製）０．３重量部を用いる以外は実施例１と同様の方法で実施例３のトナーを得た。
【００３６】
実施例４
流動化剤粒子であるシリカ（ＨＤＫ  Ｈ３００４  ワッカー社製）０．７重量部を用いる以外は実施例１と同様の方法で実施例４のトナーを得た。
【００３７】
比較例１
ポリエステル樹脂４（酸価３２、水酸基価１８、数平均分子量５０００、三洋化成工業（株）製）１００重量部、正荷電制御剤（ボントロンＮ０９、オリエント化学（株）製）０．２重量部、流動化剤粒子であるシリカ（ＲＸ５０、日本アエロジル社製）４．０重量部を用いる以外は実施例１と同様の方法で比較例１のトナーを得た。
【００３８】
比較例２
ポリエステル樹脂５（酸価１０、水酸基価１３、数平均分子量４７００、三洋化成工業（株）製）１００重量部、正荷電制御剤（ボントロンＮ０４、オリエント化学（株）製）０．２重量部、流動化剤粒子であるシリカ（３００、日本アエロジル社製）０．１重量部を用いる以外は実施例１と同様の方法で比較例２のトナーを得た。
【００３９】
比較例３
ポリエステル樹脂６（酸価２０、水酸基価３、数平均分子量７２００、三洋化成工業（株）製）１００重量部、正荷電制御剤（ボントロンＰ５１、オリエント化学（株）製）０．２重量部、流動化剤粒子であるシリカ（Ｒ８１２、日本アエロジル社製）０．３重量部を用いる以外は実施例１と同様の方法で比較例３のトナーを得た。
【００４０】
比較例４
ポリエステル樹脂７（酸価２５、水酸基価１２、数平均分子量７５０００、三洋化成工業（株）製）１００重量部、正荷電制御剤（ボントロンＮ０９、オリエント化学（株）製）０．２重量部、流動化剤粒子であるシリカ（ＨＤＫ  Ｈ３００４、ワッカー社製）０．３重量部を用いる以外は実施例１と同様の方法で比較例４のトナーを得た。
【００４１】
上記で得られた実施例１〜４及び比較例１〜４のトナーについて、画像濃度、Ｑ／Ｍ、トナー飛散について評価した。これらの評価は、シャープ（株）製デジタル複写機ＡＲ−４０５を用い、高温高湿（３５℃、８５％）環境下における実写試験によって行った。また、黒ベタガサツキについて評価した。この評価は、上記と同じ複写機を用い、高温高湿（２０℃、６５％）環境下における実写試験によって行った。なお、通紙は８．５インチ×１１インチのネコサ紙を用いた。
【００４２】
（１）Ｑ／Ｍは、８万枚の実写試験（６％原稿使用）を通じて、現像器より現像剤を採取し測定した。この際使用した測定機は東芝ケミカル（株）製のブローオフ粉体帯電量測定装置ＴＢ−２００であった。
（２）画像濃度は、８万枚の実写試験（６％原稿使用）を通じて、１．３５以上を○、１．３５未満を×とした。この際使用した測定機はＭａｃｂｅｔｈ  社製のＰＲＯＣＥＳＳ  ＭＥＡＳＵＲＥＭＥＮＴＳＲＤ９１４型であった。
（３）トナー飛散は、８万枚の実写試験（６％原稿使用）を通じて、複写機内の汚れを目視して判定した。汚れが殆どない場合を○、汚れありの場合を×とした。
（４）黒ベタガサツキは、２万枚の実写試験（１％原稿使用）を通じて、目視にて判定した。ガサツキなしを○（下地の紙が見えない）、若干ありを△（下地の紙が一部見える）、ガサツキありを×（下地の紙が所々見える）とした。
【００４３】
さらに、上記の各トナーについて、定着耐オフセット性についても評価した。この評価は、シャープ（株）製デジタル複写機ＡＲ−４０５定着部を温度可変に改造して使用し、低温側オフセット発生温度１４０℃以下を○とし、高温側オフセット発生温度２２０℃以上を○とした。なお、通紙は８．５インチ×１１インチのネコサ紙を用いた。
これらの結果を表２に示す。
【００４４】
【表１】
0003589613.tif 000005
【００４５】
【表２】
0003589613.tif 000006
【００４６】
【発明の効果】
本発明によれば、ポリエステル樹脂とクロム錯体化合物からなる負荷電制御剤と正荷電制御剤とを含有してなり、ポリエステル樹脂が、１５〜３３ｍｇＫＯＨ／ｇの酸価と、４〜１７ｍｇＫＯＨ／ｇの水酸基価と、５２００〜７０００の数平均分子量（Ｍｎ）とを有するため、クロム錯体化合物からなる負荷電付与剤の荷電付与特性を阻害せず、トナーの帯電特性を安定させ、特に、高温高湿環境下においても長期にわたり地肌カブリがなく高濃度でトナー飛散がなく、耐オフセット性の良好な負帯電性の静電潜像現像用トナーを得ることができるとともに、トナーの低印字複写モードにおいても、長期にわたり地肌カブリ、高濃度での黒ベタのガサツキがなく、トナー飛散のない良好な複写画像を得ることができる静電潜像現像用トナーを提供することが可能となる。
【００４７】
また、ポリエステル樹脂が、６０〜７０℃のガラス転移温度（Ｔｇ）を有する場合には、耐ブロッキング性を向上させることができる。
さらに、ポリエステル樹脂が、１６０〜１７５℃の４ｍｍ降下温度（フローテスター等速昇温法）有する場合には、定着性及び／又は耐オフセット性をより向上させることができる。
【００４８】
また、本発明におけるトナーがさらに流動化剤粒子を含有してなる場合には、トナー中への流動化剤粒子を埋没させずに流動化粒子の本来の機能を十分果たさせることができ、複写画像のガサツキを防止することができるとともに、トナーの定着性を向上させることができ、良好な複写画像を得ることができる。
特に、流動化剤粒子が、トナー全量に対し、０．１〜３．０重量％添加混合されてなる場合又は９０〜２４０ｍ２／ｇの比表面積を有するシリカである場合には、トナー粒子間にエアーを十分に介在させて十分なスペーサ効果を得ることができ、低濃度原稿複写時においても、トナーの流動性を損なわずに、極めて良好な複写画像を得ることができる。
【００４９】
さらに、本発明の静電潜像現像用トナーを用いることにより、上記のように極めて良好な画像を形成することができる。
しかも、本発明の静電潜像現像用トナーを用いることにより、従来から一般に使用されてきたものを適用しながら、極めて良好な複写画像を形成することができる画像形成装置を提供することが可能となる。